(57)【要約】  電気機器に注入する絶縁油からジ・ベンジル・ジ・スルフィドを常温でコンパクトな装置で除去するために、本ジ・ベンジル・ジ・スルフィド除去方法は、電気機器に注入する絶縁油を、ジ・ベンジル・ジ・スルフィドを常温で吸着する吸着剤に接触させることによって、前記絶縁油に含まれるジ・ベンジル・ジ・スルフィドを除去するジ・ベンジル・ジ・スルフィド除去工程と、前記ジ・ベンジル・ジ・スルフィドを除去した絶縁油を前記電気機器に注入する絶縁油注入工程と、を含む。
2009110073.tif 000002
【特許請求の範囲】
【請求項１】
電気機器に注入する絶縁油を、ジ・ベンジル・ジ・スルフィドを吸着する吸着剤に接触させることによって、前記絶縁油に含まれるジ・ベンジル・ジ・スルフィドを除去するジ・ベンジル・ジ・スルフィド除去工程と、
前記ジ・ベンジル・ジ・スルフィドを除去した絶縁油を前記電気機器に注入する絶縁油注入工程と、
を含むことを特徴とするジ・ベンジル・ジ・スルフィド除去方法。
【請求項２】
前記電気機器は銅とセルロースからなる絶縁材料とが絶縁油に接触する構造を有することを特徴とする請求項１に記載のジ・ベンジル・ジ・スルフィド除去方法。
【請求項３】
前記吸着剤はアルミナまたは活生炭であることを特徴とする請求項１に記載のジ・ベンジル・ジ・スルフィド除去方法。
【請求項４】
前記絶縁油注入工程の後、ジ・ベンジル・ジ・スルフィドを吸着する機能が低下した前記吸着剤を、ジ・ベンジル・ジ・スルフィドを溶解する溶媒で洗浄することによって、前記吸着する機能を回復させる、ジ・ベンジル・ジ・スルフィド吸着機能回復工程をさらに含むことを特徴とする請求項１〜３の何れか1つに記載のジ・ベンジル・ジ・スルフィド除去方法。
【請求項５】
前記溶媒はトルエンまたはベンゼンであることを特徴とする請求項４に記載のジ・ベンジル・ジ・スルフィド除去方法。
【請求項６】
電気機器に注入する絶縁油から該絶縁油に含まれるジ・ベンジル・ジ・スルフィドを電気機器に注入する前に除去するジ・ベンジル・ジ・スルフィド除去装置であって、
絶縁油を収納する容器と、前記絶縁油と接触するように前記容器に収容され、前記絶縁油に含まれるジ・ベンジル・ジ・スルフィドを吸着する吸着剤と、
を備えることを特徴とするジ・ベンジル・ジ・スルフィド除去装置。
【請求項７】
前記吸着剤はアルミナまたは活生炭であることを特徴とする請求項６に記載のジ・ベンジル・ジ・スルフィド除去装置。
【発明の詳細な説明】
【技術分野】
【０００１】
この発明は、電気機器に使用される絶縁油に含まれるジ・ベンジル・ジ・スルフィドを除去するジ・ベンジル・ジ・スルフィド除去方法およびジ・ベンジル・ジ・スルフィド除去装置に関するものである。
【背景技術】
【０００２】
電気機器に使用される絶縁油は、鎖状飽和炭化水素であるパラフィン、環状飽和炭化水素であるナフテンおよびベンゼン環のような環内に二重結合を有する芳香族炭化水素であるアロマティックの３種類の炭化水素を主成分とし、それ以外に少量の硫黄化合物、窒素化合物および酸素化合物などを含んでいる。このうち硫黄化合物が原因で、電気機器の構成材料の一部である銅、銀および銅合金の表面に硫化銅や硫化銀などの化合物が生成されることが知られている。これら硫化金属は半導体であり、接点表面への生成による接点部の過熱、金属表面から脱離により絶縁油中に浮遊して絶縁耐力の低下を引き起こす等、機器の信頼性を損ねることが知られている。【０００３】
金属表面への硫化物生成に関しては、これまで種々の検討がなされており、例えば特許文献１によれば、絶縁油を電気機器に注入する前に別の容器を設けて、容器内には粉状の銅または銅化合物あるいは銅合金が収納されており、絶縁油中の硫黄化合物と反応して硫化銅を生成させることで、絶縁油中の有害な硫黄化合物を除去する技術が開示されている。【０００４】
【特許文献１】特開２００１−３１１０８３号公報
【発明の開示】
【発明が解決しようとする課題】
【０００５】
ところで、上述の硫化銅は金属表面に生成されるが、近年、電気機器の構成材料の一部であるセルロースからなる絶縁物表面にも硫化銅が析出することが明らかとなってきた。例えば、油入変圧器の場合、セルロースからなるコイル絶縁紙に硫化銅が析出し、コイル間の絶縁耐力が低下した結果、コイル間で絶縁破壊が生じ、機器故障に至る。【０００６】
すなわち、絶縁油中にジ・ベンジル・ジ・スルフィドという特定の硫黄化合物が含まれ、電気機器が銅とセルロースからなる絶縁物とが絶縁油に接触する構造を有していると、絶縁物表面に硫化銅が析出する。【０００７】
ジ・ベンジル・ジ・スルフィドは特許文献１に開示される技術でも除去可能であるが、この技術でジ・ベンジル・ジ・スルフィドを除去する場合、金属表面に硫化物を生成させるには１５０℃程度まで加熱する必要があり、この加熱により絶縁油が劣化する恐れがあるという問題点があった。また、加熱のためのヒーターおよびその制御装置、粉状金属を絶縁油中に浮遊させるための攪拌装置などの付属機材も必要であり、装置が複雑化、大型化するという問題点があった。【０００８】
本発明は上記に鑑みてなされたもので、ジ・ベンジル・ジ・スルフィドを常温でコンパクトな装置で除去するジ・ベンジル・ジ・スルフィド除去方法およびジ・ベンジル・ジ・スルフィド除去装置を得ることを目的とする。
【課題を解決するための手段】
【０００９】
上記目的を達成するため、この発明にかかるジ・ベンジル・ジ・スルフィド除去方法は、電気機器に注入する絶縁油を、ジ・ベンジル・ジ・スルフィドを吸着する吸着剤に接触させることによって、前記絶縁油に含まれるジ・ベンジル・ジ・スルフィドを除去するジ・ベンジル・ジ・スルフィド除去工程と、前記ジ・ベンジル・ジ・スルフィドを除去した絶縁油を前記電気機器に注入する絶縁油注入工程と、を含むことを特徴とする。
【発明の効果】
【００１０】
この発明によれば、ジ・ベンジル・ジ・スルフィドを常温でコンパクトな装置で除去することができるという効果を有する。
【図面の簡単な説明】
【００１１】
【図１】図１は、この発明による実施の形態のジ・ベンジル・ジ・スルフィド除去装置の構成を示す図である。
【図２】図２は、この発明による実施の形態のジ・ベンジル・ジ・スルフィド除去装置によって吸着剤処理を行う前の絶縁油の分析結果を示す図である。
【図３】図３は、この発明による実施の形態のジ・ベンジル・ジ・スルフィド除去装置によって吸着剤処理を行った後の絶縁油の分析結果を示す図である。
【符号の説明】
【００１２】
１  容器
２  吸着剤
３  導入管
４  注入配管
５  吸着剤処理前の絶縁油
６  吸着剤処理された絶縁油
１０  ジ・ベンジル・ジ・スルフィド除去装置
【発明を実施するための最良の形態】
【００１３】
以下に添付図面を参照して、この発明にかかるジ・ベンジル・ジ・スルフィド除去方法およびジ・ベンジル・ジ・スルフィド除去装置の好適な実施の形態を詳細に説明する。なお、この実施の形態によりこの発明が限定されるものではない。【００１４】
実施の形態．
本発明の実施の形態のジ・ベンジル・ジ・スルフィド除去方法およびジ・ベンジル・ジ・スルフィド除去装置が対象とする電気機器は、絶縁油を入れた容器とその絶縁油中に浸漬された銅や銅合金を有する銅部品とセルロースからなる絶縁物を備えるものである。例えば、銅からなるコイルとそのコイルに巻かれた絶縁紙とを有する変圧器である。また絶縁油は例えば日本工業規格ＪＩＳ  Ｃ  ２３２０で示されるような絶縁油である。【００１５】
図１は、この発明による実施の形態のジ・ベンジル・ジ・スルフィド除去装置の構成を示す図である。図１において、ジ・ベンジル・ジ・スルフィド除去装置１０は、容器１と、容器１内に収容されている吸着剤２と、容器１の上部からジベンジルスルフィド除去装置１０で吸着剤処理を行う前の絶縁油５を導入する導入管３と、吸着剤処理された絶縁油６を電気機器に注ぐために容器１の下部に接続されている注入配管４とを備える。【００１６】
ここで、吸着剤２は、ジ・ベンジル・ジ・スルフィドを常温で吸着する吸着剤であれば種類は問わないが、ここではアルミナまたは活生炭を用いる。アルミナおよび活生炭は、吸着剤処理前の絶縁油５の主成分である炭化水素には影響を及ぼさないが、ジ・ベンジル・ジ・スルフィドを常温で吸着して前記する絶縁油５から除去することができる。従って、吸着剤処理された絶縁油６はジ・ベンジル・ジ・スルフィドを含有していない。【００１７】
また、吸着剤２に吸着したジ・ベンジル・ジ・スルフィドは、トルエンまたはベンゼンなどの溶剤で除去することができる。ジ・ベンジル・ジ・スルフィド除去装置１０を使用して、吸着剤２のジ・ベンジル・ジ・スルフィドを吸着する機能が低下したとき、吸着剤２をトルエンまたはベンゼンなどのジ・ベンジル・ジ・スルフィドを溶解する溶剤で洗浄すると、吸着剤２に吸着していたジ・ベンジル・ジ・スルフィドはトルエンまたはベンゼン中に溶解し、吸着剤２はジ・ベンジル・ジ・スルフィドを吸着する機能を回復する。この処理により、吸着剤２は繰り返し使用されることが可能となる。【００１８】
次に、このように構成されるジ・ベンジル・ジ・スルフィド除去装置１０によって絶縁油からジ・ベンジル・ジ・スルフィドを除去する動作を説明する。まず、ジ・ベンジル・ジ・スルフィドを含んでいる吸着剤処理前の絶縁油５は、導入管３を通して容器１内に導入される。導入された吸着剤処理前の絶縁油５は、吸着剤２と接触し、この接触している過程において吸着剤処理前の絶縁油５が含有していたジ・ベンジル・ジ・スルフィドが吸着剤２に吸着される。この処理を経て得られた吸着剤処理された絶縁油６は、導入配管４を通して電気機器に注入可能となる。【００１９】
この吸着剤処理が行われることによって吸着剤２のジ・ベンジル・ジ・スルフィドを吸着する機能が低下してきたとき、ジ・ベンジル・ジ・スルフィド除去装置１０が稼動していない時などに、吸着剤２をトルエンまたはベンゼンなどのジ・ベンジル・ジ・スルフィドを溶解する溶剤で洗浄することによって、前記する吸着する機能を回復させることができる。【００２０】
次に、ジ・ベンジル・ジ・スルフィド除去装置１０によって吸着剤処理される前後の絶縁油についてのジ・ベンジル・ジ・スルフィドの分析結果を示す。図２はジ・ベンジル・ジ・スルフィド除去装置１０によって吸着剤処理を行う前の絶縁油、すなわち吸着剤処理前の絶縁油５の分析結果を示す図である。図３はジ・ベンジル・ジ・スルフィド除去装置１０によって吸着剤処理を行った後の絶縁油、すなわち吸着剤処理された絶縁油６の分析結果を示す図である。本分析では、ガスクロマトグフラフ質量分析法ＧＣ−ＭＳ（Ｇａｓ  Ｃｈｒｏｍａｔｏｇｒａｐｈ−Ｍａｓｓ  Ｓｐｅｃｔｒｏｍｅｔｒｙ）を用いた。図２において、吸着剤処理前の絶縁油５に、ジ・ベンジル・ジ・スルフィドのピークが観測された。一方、図3において、吸着剤処理された絶縁油６にはジ・ベンジル・ジ・スルフィドのピークは観測されなかった。このことにより、吸着剤処理前の絶縁油５に含まれていたジ・ベンジル・ジ・スルフィドが吸着剤２の吸着剤処理によって吸着・除去されたことがわかる。【００２１】
このように、吸着剤処理された絶縁油６には、電気機器の構成材料の一部であるセルロースからなる絶縁物表面に硫化銅を析出させる原因物質のジ・ベンジル・ジ・スルフィドが含まれていないため、この吸着剤処理された絶縁油６を注入配管4により銅からなるコイルとそのコイルに巻かれた絶縁紙とを有する変圧器に注入して該変圧器を使用しても、絶縁紙上に硫化銅が析出することなく、コイル間の絶縁耐力が低下しないので、信頼性の高い変圧器の運転が可能となる。また、常温で吸着剤処理を行っているので、吸着剤処理された絶縁油６の主成分の炭化水素は、吸着剤処理前の絶縁油５と比較して劣化することはない。【００２２】
以上のように、本発明の実施の形態によれば、アルミナまたは活生炭などジ・ベンジル・ジ・スルフィドを吸着する吸着剤に絶縁油を接触させて該絶縁油に含まれるジ・ベンジル・ジ・スルフィドを吸着・除去するようにしたので、ヒーターや攪拌装置を必要としないコンパクトな装置で絶縁油を劣化させることなくジ・ベンジル・ジ・スルフィドを除去できる。また、この吸着剤をトルエンまたはベンゼンなどのジ・ベンジル・ジ・スルフィドを溶解する溶媒で洗浄することによって、吸着剤のジ・ベンジル・ジ・スルフィドを吸着する機能を回復させることができる。
【産業上の利用可能性】
【００２３】
以上のように、この発明にかかるジ・ベンジル・ジ・スルフィド除去方法およびジ・ベンジル・ジ・スルフィド除去装置は、電気機器に使用される絶縁油に含まれるジ・ベンジル・ジ・スルフィドを除去するジ・ベンジル・ジ・スルフィド除去方法およびジ・ベンジル・ジ・スルフィド除去装置に適用して好適である。
【図１】
2009110073.tif 000003
【図２】
2009110073.tif 000004
【図３】
2009110073.tif 000005
【国際調査報告】
2009110073.tif 000006
2009110073.tif 000007
2009110073.tif 000008
2009110073.tif 000009